(57)【要約】      （修正有）【課題】目的とする空間中の水分率の制御を熱エネルギーを使うことなく実施しつつ水分を除去し，気体状態の水分子は潜熱エネルギーを持つがこれを顕熱エネルギーとして回収し，水分の除去速度と除去後の水分率の到達可能域を大気中の水分率での制限を緩和し、かつ水分を除去すべき空間部が大気に隣接していない位量の場所でも適用される気体中からの水分除去方法を提供する【解決手段】高湿で湿った気体より水分を除去する装置において、筒状の多孔性平膜モジュールの内部に湿った高温の気体（気体Ａ）を流す回路を有し、該筒状平膜の外側を該気体より絶対湿度の低い気体（気体Ｂ）を流す回路を形成する二重筒で構成された装置で、多孔性の平膜は親水性高分子材料で構成されかつ、該膜の内部を２種の不織布が混在し、不織布を構成する繊維は相互に交絡していることを特徴とする装置であり水分の平膜透過機構が拡散の寄与が中心であることを特徴とする。【選択図】図１
2012024679.tif 000002
【特許請求の範囲】
【請求項１】
多孔性多層構造再生セルロース膜が交絡した２枚の不織布を包む埋込む形で複合化することで膜としての強度を持たせることで、絶対湿度が大気中（温度Ｔ２）の絶対湿度より高い湿った気体（温度Ｔ１）より膜を介して反対側の絶対湿度がより低い大気中へ水分を除去する際に気体の流れの力を利用して親水性多孔性平膜を装着した円筒状回転体を回転することにより、遠心力を利用し膜を介して孔拡散、表面拡散および溶解拡散の３種の機構のいずれかまたはすべてを利用して水分を大気中に移動させることを特徴とした水分除去方法。
【請求項２】
請求項１において２枚の不織布の組合せとしては下記のA群の不織布とB群の不織布とからそれぞれ１種選定することを特徴とする水分除去方法。
A群：銅安法再生セルロース、ビスコース法セルロース、ポリビニールアルコール、ポリアミド、B群：ポリエチレン、ポリエチレンテレフタレート、アセチルセルロース、ポリプロピレン、ポリ塩化ビニール、
【請求項３】
請求項１において、強度を持たせるための不織布としては疎水性のポリエチレンテレフタレート（ＰＥＴ）不織布と該不織布と繊維が交絡するもう一方の不織布として親水性の再生セルロース不織布を使用することを特徴とする水分除去方法。
【請求項４】
請求項１において、多孔性多層構造再生セルロース膜として、平均孔径１０ｎｍから５００ｎｍ、空孔率６０から９０％以下で、絶対湿度の高い気体に接する膜面の平均孔径が大気に接する面の平均孔径より小さいことを特徴とする水分除去方法。
【発明の詳細な説明】
【技術分野】
【０００１】
本発明は  気体中に含まれる水分を、膜を利用して除去する方法に関する。より詳しくは気体の持つ運動エネルギーを膜を回転させるエネルギーとして回転による遠心力を利用し、より効率的に水分を除去する技術に関する膜を回転可能によるために膜に強度を持たせるために２枚の不織布を再生セルロース膜内部に包理することを特徴とする膜による水分の除去方法。
【背景技術】
【０００２】
多層構造膜において気体に接する側の膜表面の平均孔径を大気に接する面の平均孔径より小さくすることにより水分子の気体からの取込みを容易にし、かつ膜から大気への脱着が容易で、かつ大気から湿った気体へ向けての微粒子の移動が阻止される。また平膜を気体と大気とに接する面積を大きくすることによって水分子の除去速度を大きくすることは可能である。これを実現するために膜をプリーツ状にする。親水性高分子膜を再生セルロース不織布で重ね合せ水分の共存下で折り込むと形態保持が容易であるが乾燥後の膜としての強度に問題点を残す。（特許文献１）
【０００３】
産業界での乾燥工程、家庭での洗濯後の乾燥は製品としてあるいは生活用品の使用可能状態にするのに不可欠な工程である。生活空間などにおいて快適な居住の閉空間を完成するのに調湿による除湿などの水分除去は不可欠な要求である。気体中からの水分除去の方法としては気体の露点以下に温度を下げて水蒸気を液体の水として系外へ除去する方法が一般的である。除去後の気体を再び加熱することになる。この方法では冷却用と加熱用との両者の機能を持つ装置が必要である、電気エネルギーによって除湿をするこの方法での除湿は閉空間用に適する。
【０００４】
小規模での水分除去方法として乾燥剤を利用する方法がある。吸湿剤として再生利用が可能なシリカゲル、ゼオライトや塩化カルシウムなどの固体乾燥剤あるいは活性炭などで調湿することが可能である。乾燥剤を用いれば小規模で閉鎖系で空気中の湿度を０％まで低下させることは可能であり、湿度の低い状態からさらに低い湿度に下げることができ特別な装置を必要としない簡便な除湿方法である。ただし蒸発潜熱はほとんど回収されないし、除湿量は乾燥剤の重量以下であり、また乾燥剤の再生には熱エネルギーが必要である。
【０００５】
従来より提案された高分子膜を利用した水分の除去は膜を介した水分子の溶解拡散機構を利用している。（特許文献２）除去対象の気体中の水分子は膜に溶解し、膜を構成する高分子素材の自由体積を利用して水分子は拡散する。膜への溶解度はヘンリー則に従うと考えられており、気体中の水分子の場合には水蒸気圧が膜への溶解をもたらす駆動力である。水分子の膜中での拡散の見掛けの活性化エネルギーは１５Ｋｃａｌ／ｍｏｌｅ以上である。拡散係数は１０−１０〜１０−１２ｃｍ２／ｓと小さく、そのため水分除去の工業的規模での適用に際しては大きな膜間差圧と膜面積とを必要とする。この方法は気体を構成するすべての成分分子に対しても適用されるので気体構成する分子に対して開放系といえる。そのためこの方法での水分移動では気体分子の持つ熱エネルギーを系外へ消失する。
【０００６】
平均孔径が１０ｎｍ以上で空孔率が３０％以上の高分子多孔膜の素材を親水性高分子で作製し、これでシート状物を作製する。このシート状物の片側に気体Ａを流し、もう一方の側に気体Ａよりも絶対湿度が低い気体あるいは大気（この気体を気体Ｂと略称）を流して気体Ａ中の水分を気体Ｂ中へ輸送させる方法が提案された（特許文献２）。すなわち気体Ａと気体Ｂとの流動量の和，シート状物に負荷される膜間差圧、シート状物の厚さ，シート状物の平均孔径と空孔率、シート状物の面積の６種の特性値間で一定の条件を満足させれば、気体Ａより水分を除去し、しかも気体Ａの持つエンタルピーの消失を極小化できる。この技術はシート状物を介して気体Ａあるいは気体Ｂの体積の流れ（バルク流れ）の速度が気体Ａと気体Ｂとの流れ速度の和の一定比率以下でなくてはならないことを指摘している。
【０００７】
特許文献３の技術を実際に工業的規模で実施した場合に膜を介した水分の移動の律速は気体Ｂ側の膜面での水分子の蒸発速度にあることが明らかとなった。水分の蒸発速度を高めるための工夫が特許文献４に与えられた。すなわち特許文献２の問題点を解消する技術として気体Ｂに接する膜面に凹凸の激しい構造体を配することにより水分の膜移動速度が上昇し、蒸発潜熱の一部が回収されたこの技術において膜の孔特性を設計し一部の物質に対しては閉鎖系を作ることは可能である。例えば、気体中の成分分子にとっては膜を介しての出入は自由（拡散、対流等の出入）で、特定された大きさ以上の微生物や微粒子に対しては膜を介した移動は不可能である閉鎖系が完成する。しかしこの技術では（イ）気体Ｂとしては常に大気でありこの空気が自然の流れにまかせられそのため水分の移動速度の制御が出来なく、しかも大気の温度や湿度の影響も強く受ける。すなわち膜を介した水分の移動速度は時間差、日差、季節差が生じ、回収される気体Ａ中の水分濃度は制御されていない。（ロ）気体Ｂの体積が気体Ａの体積より大きく設計しなくてはならないため本技術を実現させた装置として大型化され、かつ大気に接する膜面積が大きくなり装置形状が制限される。（ハ）膜の裏面（気体Ｂに接する側の膜面）の構造が複雑なため膜モジュールの作製が困難である。（ニ）湿熱空気の持つ顕熱エネルギー（温度、圧力や運動エネルギーの形での流体としての速度など）は利用されていない、等の問題点を持つ。
【０００８】
扉の開閉の頻度が少なく空気の流れのない室内においても大気温度の日間変動に伴なって室内の相対湿度が高まり、露点以下となり水滴が生じる場合もある。電源ボックス内、変電室内、あるいは山間部での電源関連施設内での水滴の発生は絶縁性の低下など電気的トラブルの原因ともなり得る。水滴発生の防止策として高温の発熱体を設置する。一時的な対策としてこの方法は効果を発揮するが大気の流れのない空間内では絶対湿度は高まっており、空間温度の低下に伴って水滴が生じる。この水滴発生を防止の基本策は水分を室内から外気へ移動させることである。密閉に近い状態にある空間部内での水分除去は遠隔地にある無人の施設にとっては重要な技術課題であるが現在まで有効な解決手段はない。
【０００９】
【特許文献１】特開  ２０１０−１３１４８６
【特許文献２】特開  昭５４−１５２６７９号
【特許文献３】特公  平４−１３００６号
【特許文献４】特公  第３８９１８０８
【発明の開示】
【発明が解決しようとする課題】
【００１０】
本発明では膜を介した水分の時間内の移動量（移動速度）の制御が可能な装置でかつ下記の課題を解決しようとする。すなわち(１)多孔性多層構造を持つ再生セルロース膜に強度を持たせ、膜の形状をプリーツ型にしたり膜の力学的変形や応力への抵抗性を持たせ、（２）気体Ａ中の水分を熱エネルギーを使うことなく除去し、（３）気体Ａの水蒸気が持つ潜熱エネルギーを顕熱エネルギーの形で回収し、（４）気体Ａおよび気体Ｂ中の成分分子（酸素、窒素、炭酸ガス、水）に対しては膜を介して移動が可能な開空間であるが気体中に分散する粒子（ウイルス、細菌、マイコプラズマ等の感染性微粒子やナノ微粒子）に対しては気体Ａと気体Ｂ間での相互の移動ができない閉空間をつくり、（５）利用とする膜として作製の容易な構造体という５種の課題である。
【００１１】
膜を備え付けた回転体の風速は市販されている換気扇で６６０から１１１６００ｍ３／時間であり、膜厚１０〜５００μｍの再生セルロース膜だけでは回転体に働く遠心力が強く破壊する。そのため、膜の強度を待たせる必要性がある。
【００１２】
気体（本発明では気体Ａ）中の水分を熱エネルギーを使うことなく系外へ除去する方法として、吸着剤（吸湿剤も含む）による方法と膜を介した除去とがある。吸着剤を用いる場合には閉空間内の水分除去には適するが水分を吸着した吸着剤より水分を除去するのに熱エネルギーを要するために吸着剤を繰り返し使用を前提とする限り結果的には熱エネルギーを使うことになる。一方、膜を介して水分を除去する技術では水分移動の駆動力として圧力差が利用される。この場合には膜の平均孔径が大きくなると圧力差によって発生する膜濾過によって水分を系外へ移動されることになる。膜濾過での水分子の系外への移動は同時に気体中の他の成分分子（酸素や窒素など）も系外へ流出される。大気の成分分子の流出は気体の持つ熱エネルギーの流失になる。そのため膜濾過機構による物質輸送の寄与を可能な限り少なくする必要がある。
【００１３】
膜の平均孔径を５ｎｍ以下にすることにより、膜中での水分子を溶解拡散機構にもとづく輸送が期待できる。この方法では水分子のみを系外へ除去することも、膜素材の選択により可能となるが物質移動速度の絶対値が小さすぎるため工業的には利用できない。溶解拡散機構に基づく水分の膜除去技術では、水分子の透過の選択性を高め、しかも水分子の膜移動速度を高める新しい膜透過機構を加える必要がある。
【００１４】
気体中（本発明では気体Ａ中）の水分子の持つ潜熱エネルギーとは液体状態にある水分子が蒸発して気体の水分子（水蒸気）に変化するのに際し、蒸発熱を得て気相の水分子となる。したがって気相の水分子は液相の水分子に比較して蒸発熱の分だけエンタルピーは増加している。この増加分が潜熱エネルギーである。潜熱エネルギーを顕熱エネルギーとして変換し、これを回収するには再び相変化を起こさせ、そこで発生するエネルギーを温度上昇の形で顕熱エネルギーとする必要がある。この顕熱エネルギーを気体Ａ中に蓄える方法を検討する必要がある。
【００１５】
気体中の成分分子（酸素や窒素で水分子以外の成分）に対しては開空間で、気体中に分散する微粒子（感染性の微生物あるいはナノサイズの無機粒子で水の微粒子を除く）に対しては閉空間にするためには両空間を隔てる膜に特別な孔構造を持たせるか、あるいは物質を移動させるための駆動力に特種な工夫がいる。特別な孔構造としては孔径分布が非常に鋭いかあるいは層状構造で表現される多層構造膜のいずれかが物質（微粒子）の除去の点では最適と考えられる。ここで多層構造膜とは、膜の縦断面を透過型電子顕微鏡で観察した際、厚さ約０．２μｍの薄膜の積層構造が観察される膜である。この薄膜の積層数が２０以上である膜を多層構造膜と定義される。水に対して特別な性質を持たせるには膜を構成する素材も特定しなくてはならない。
【００１６】
膜を介しての水分子の除去速度を高めるには特許文献４に述べるように膜の裏面側に特別な構造体を持たせる必要性が明らかにされている。このように膜の構造体としての最適設計の他に膜の裏面での水の蒸発速度を高める必要がある。水の蒸発速度を高めるには膜表面で生じる境膜の厚みを薄くし、外部からの熱エネルギーの供給速度が高まれば膜を介した熱エネルギーの消失を極小化することも可能であろう。この種の工夫については現在まで具体的な提案はない。
【００１７】
膜を介した水分の移動速度を制御できれば気体Ａ中の水分濃度（したがって湿度）を制御することが可能となる。膜を介した水分の移動の機構が明らかになれば原理的には水分の移動速度を制御できる。例えば水分移動が膜内部での拡散機構のみでなされる場合には水分の移動速度は利用した膜の特性Ｐｍと膜の表面での水分濃度差△Ｃと気体Ａおよび気体Ｂの温度の平均Ｔａｖを用いて（１）式で表現される。
水分の移動速度＝Ｐｍ・△Ｃ・Ｔａｖ    （１）
Ｐｍは膜面積Ａと膜の水分拡散係数Ｄと膜厚ｄを用いると
Ｐｍ＝Ｄ・（Ａ／ｄ）                            （２）
（１）で表現される水分の移動速度を実際に実現するための膜のモジュール化と水分除去のための回路を含めた装置化とか重要であるが現在までにそのような提案は見当らない。
【課題を解決するための手段】
【００１８】
本発明では膜を備え付けた回転体の風速は６６０から１１１６００ｍ３／時間であり、膜厚１０から５００μｍの膜が直接風圧を受けた場合には支持体がない限り膜は破壊される。２種の繊維の相互に交絡した２枚の不織布を埋込む形で複合化することで膜としての強度を持たせる。繊維を交絡させることによって複合化膜としての一体化が保たれ、かつ膜の表裏への水分子の輸送速度が高まる。膜と馴染み易い親水性の再生セルロース不織布を使用する事で膜の強度が増し、また疎水性のポリエチレンテレフタレート不織布を使用する事で遠心力による力を抑制する事ができることが本発明の第１の特徴である。
【００１９】
２種の繊維で構成される不織布としては親水性繊維（例えば銅安法再生セルロース、ビスコース法セルロース、ポリビニールアルコール、ポリアミド）で構成される不織布と疎水性繊維（例えば、ポリエチレンテレフタレート、ポリプロピレン、ポリエチレン、ポリ塩化ビニール、アセチルセルロース）で構成される不織布が適する。  
【００２０】
本発明では乾燥機より出てくる湿度（絶対湿度）が高い気体（気体Ａ）より水分を制御された速度で除去し、気体Ａの温度をほとんど低下させない気体Ａとして乾燥機の出口からの気体、電源室内の気体、動物舎の気体、密閉された室内（ビルの室内）の気体、乗物内の気体、溶室内の気体、台所内の気体などである。気体Ａに接する気体Ｂの流速は制御されている。
【００２１】
本発明方法の第２の特徴は、気体Aの持つ運動エネルギーを利用して親水性多孔性平膜を装着した円筒状回転体を回転させる点である。この回転により生じる遠心力により膜中の孔壁に生じた液体の水が気体Bに向った移動を加速させる。この作用を実現する膜モジュールは平膜モジュールの内部に気体Ａを流す回路を有し、さらに平膜は筒状に設置されその外側を気体Ｂが存在する。平膜を回転させる機構を取り入れるとさらに安定に水分除去が可能となる。気体Bを円筒状の筒内に流れる回路を設けると二重筒にすることにより顕熱として大気中に消失するエネルギーを小さくできる。
【００２２】
本発明方法の第３の特徴は膜を介した水分の輸送機構として孔拡散、表面拡散、および溶解拡散の３種の拡散機構を利用する点にある。本発明ではさらに濾過機構を加えてエネルギーの回収率を高めることも可能である。たとえば気体Ｂ側の圧力が気体Ａ側の圧力よりわずかに高め気体Ｂの一部が気体Ａに混入させる。この顕熱を気体Ｂの加熱に効率的に利用できる。
【００２３】
孔拡散とは膜の孔中での分子の拡散で、その拡散係数はほぼ分子量の１／２乗に反比例する。孔拡散は膜の平均孔径が約５００ｎｍ以下８ｎｍ以上でかつ気体の圧力が低いほど起りやすい。表面拡散は膜中の孔壁表面に水分子が吸着し、吸着後の水分子が二次元的液体面を形成し、この液体面での拡散を意味し、平均孔径が５〜８０ｎｍの膜で起りやすい。溶解拡散とは多孔膜を形成する素材高分子に水分子が溶解し、溶解した水分子の素材高分子実体内部での拡散を意味する。拡散の活性化エネルギーは１５Kcal/mole以上である。孔拡散による水分子の移動速度は空孔率に比例し、表面拡散による水分子の移動速度は単位膜面積当りの孔数および平均孔径に比例し、溶解拡散による水分子の移動速度は（１−空孔率）に比例する。これらの拡散により水分子の膜中での拡散速度が早くなる。拡散機構を利用することにより気体中の熱エネルギーを使うことなく水分子を除去できる。
【００２４】
本発明では気体Ｂから気体Ａ中への物質移動を圧力差を駆動力として起こさせることも可能である。この濾過による物質移動は膜表面で起る吸着熱の発生を効率良く気体Ａの顕熱エネルギーとして回収するのに利用する。濾過による物質移動速度は拡散による水分子の移動速度に匹敵する程度に設定する。両者の水分子以外の物質移動の方向は逆である。濾過による移動速度は膜間差圧△Ｐに比例する。この際の△Ｐは気体Ｂの圧力と気体Ａの圧力の差である。
【００２５】
拡散機構（孔拡散、表面拡散、溶解拡散）にもとづく膜中での物質移動は濾過機構に比較して（イ）微粒子による孔の目詰まりがない，（ロ）微粒子の除去性能が大，（ハ）物質移動に必要なエネルギーを加える必要がない（すなわち水分の除去に必要なエネルギーが極小化できる）等の特徴を持つが、一方では物質移動速度が小さい問題点を持つ。本発明で利用される膜中での水分移動の機構は拡散であるため、水分除去に限れば原理上△Ｐの負の値は不要である。
【００２６】
本発明方法の特徴を生かす装置としては平膜の膜面積を大きくするプリーツ型で、２枚の交絡した不織布で親水性不織布と疎水性不織布を使用する事で回転に対する強度と加工（折りたたみ等）における強度を保ち、しかも拡散のために△Ｐに耐える支持体を必要としない膜モジュールである。気体Ａおよび気体Ｂの流れに伴う圧力損失を少なくする膜モジュールが望ましい。平膜円筒モジュールの内筒には６〜１２角形の星型に折りたたまれた平膜が設置されている。内筒部分に風車の機構を持つ羽根を加えることにより気体Ａの流れの力で内筒を回転させることも可能である。
【００２７】
本発明方法の第４の特徴は、潜熱回収と水分除去の中心的機能を持つ膜として親水性多孔性平膜を用いる点にある。親水性とは溶解度パラメータの水素結合の成分量が８（ｃａｌ１／２ｃｍ−３／２）以上である物質を意味する。例えばセルロース（再生セルロースを含む）、ポリビニールアルコールなどである。多孔性とは空孔率が３０％以上で膜の表裏面を電子顕微鏡で観察した場合に５ｎｍ以上の孔の存在が認められる膜である。平膜とは膜厚１０μｍ〜１ｍｍで膜平面として幅１ｃｍ以上でかつ長さ１ｃｍ以上の大きさを持つ膜で形態的に平面状の膜を意味する。本発明で利用される膜は複合化された膜である。すなわち平均孔径を異にする平膜や不織布等の２種以上の組み合せで構成される。２種以上の組合せにより膜間差圧の負荷も可能となり、さらに微粒子に対する閉空間の完全度が高まる。
【００２８】
親水性膜は空気中の水分を吸着し吸着熱を発生する。吸着によって空気中の水分濃度は低下し同時に吸着熱によって空気の温度および膜表面の温度が上昇する。すなわち潜熱を顕熱に変えるのが吸着である。膜の機能として拡散による吸着水分子の輸送がある。この輸送により定常的に系外へ水を除去する。水分の吸着性能は膜の素材を水分子との間の親和力の結果でもある。製膜の容易さと親水性の強さとから再生セルロースが特に望ましい。セルロースの場合、相対湿度が６０％の気体に対してセルロース１ｋｇ当り約３００ｋＪの微分吸着熱が発生する。除湿剤は相対湿度が低い状況下でも水分子と強く結合し、閉空間内での湿度低下の効果は強い。しかし水の脱着には逆に加熱等の大きなエネルギーを加えなくてならないし、除湿剤１ｇ当たりの吸湿水分率は３％以下である。
【００２９】
平膜の平均孔径は５００ｎｍ以下１０ｎｍ以上で空孔率は３０％以上であり、特に６０％以上９０％以下が望ましい。力学的強度を不織布が分担するため高い空孔率を実現できる。気体Ｂ側の膜面の平均孔径（電子顕微鏡観察で決定）が湿った高温の気体Ａに接する膜表面の平均孔径より大きく、親水性高分子の材料として再生セルロースでかつ再生セルロース不織布と再生セルロース多孔膜との複合体であることが膜間差圧を負荷する場合には微粒子除去性を高め、また、疎水性のポリエチレンテレフタレート不織布を使用する事で膜の変形を防ぐ事が好ましい。
【００３０】
平膜として結晶化度は３０％以下では親水性がより高まる。また膜厚を１００μｍ以上にすることにより平均孔径を異にする２種の膜を重ね合わせることが容易となる。また多孔膜の孔構造としては多層構造膜にすることにより、孔の目詰りに対する水分の輸送速度の低下の程度を緩和されるし、また平膜の微粒子除去性能を高める。ここで多層構造膜とは膜の断面を透過型電子顕微鏡で観察した際に幅約０．２μｍの筋状物が膜表面に沿って存在することによって確認できる膜である。この筋が膜厚方向で２０本以上観察される膜を多層構造膜と定義する。
【００３１】
二重筒で構成させた装置で膜間での圧力勾配をわずかに加え平膜の表裏面に強制的に気体Ａと気体Ｂとを流すことによって回収される気体Ａ中の湿度を制御することが可能となる。ただし制御される湿度としては、気体Ｂとして大気を利用すると大気中の湿度以下にすることは不可能である。この欠点をなくするには水分除去の気体Ａおよび膜による水分移動前の気体Ｂを乾燥剤で吸着処理すれば良い。
【００３２】
気体Bの吸着処理の方法として例えば金属塩の飽和水溶液が利用できる。飽和状態にある水溶液の気相内の水蒸気圧は一定に保持される。利用できる塩の種類としては目標とする気体Ａ中の湿度によって定められる。例えば塩化カルシウムの６水塩の飽和水溶液では２５℃ではその水溶液からの水蒸気圧で達成される相対湿度は２９％である。もし気体Ａに接する側に塩化カルシウムの６水塩の飽和水溶液であれば気体Ａの湿度を２５℃での相対湿度２９％に到達できる。該水溶液に太陽熱やボイラ等の排熱の低温度（５０℃付近）
の熱源を供給して水分を蒸発すれば該水溶液は連続的に利用できる。
【発明の効果】
【００３３】
本発明方法および装置によって（１）極小化されたエネルギーを用いて除湿が可能となり乾燥空気のリサイクルと回収された気体中の水分濃度と水分除去速度を制御することが可能となり、（２）蒸発潜熱を顕熱としてエネルギー回収が可能となり、（３）大気に平膜が直接接する必要がなくなり、（４）気体Ａ中の水分濃度を大幅に低下でき、（５）除湿工程の小型軽量化が達成され、（６）大気中の炭素ガス、酸素、窒素に対しては充分な換気が自然になされ、ウイルスや細菌等の感染性微粒子に対しては隔離状態となる。
【発明を実施するための最良の形態】
【００３４】
酢酸セルロース（水酸基の酢酸による置換度２．４）をメタノールとアセトン混合液に溶解後、公知の方法でミクロ相分離を起こし、その後苛性ソーダでケン化せて再生セルロース多孔性平膜を作製する。この多孔性平膜は多層構造で構成される。平膜の平均孔径はレトロウイルスやマイコプラズマの移動を防止する目的で８０ｎｍに設定し、空孔率は８０％に膜厚を４００μｍとするミクロ相分離を再生セルロース不織布内で起こさせれば再生セルロース不織布を埋込んだ複合膜が得られる。あらかじめ再生セルロース不織布とポリエステル不織布とをエンボス加工を行い、両不織布の繊維を交絡させておく。この交絡した不織布をミクロ相分離用溶液中に浸漬し、その後ミクロ相分離を起こさせると本発明の複合化膜が得られる。図１に示す二重円筒のモジュールの内筒部分を該平膜２を多重に折りまげて装着する。この際平膜の内側を再生セルロース不織布で重ね合せて装置すると膜としての力学的強度を増すことができる。平膜はモジュールの両端に包埋剤８で埋込まれ円筒状平膜の内部１１には気体Ａの流れ６用の空間部が確保されている。包埋剤８によって内筒の円形状枠７も平膜と同時に埋め込まれている。
【００３５】
図１の内筒は図２の円筒状外筒に固定される。図２には外筒の横断面図と外筒の下側より観察した正面図を示す。円筒の筒面１の両端にはつば状のひざし１０と１０´とを持つ。１０および１０´は複数の外筒を連結するために締め付け具４と共に必要である。締め付け具４によって複数の外筒は連結されるが１０と１０´との間にはパッキング用Ｏリング３を挿入し、円形状枠７と７´間には変形可能なゴムあるいはスポンジのパッキングを挿入する。つば状物質１０´のより内筒側には気体Ｂの流路１３の連結のために空間部９が確保されている。図３に２台の二重内筒装置を直列に連結した部分の断面図を示す。
【００３６】
気体Ａを流路１２を通し内筒内の空間部１１を流入させ平膜２の膜表面に接触させる。気体Ｂを流路１３を通して平膜２の膜裏面に接触させる。この際気体Ｂの圧力は気体Ａよりわずかに大きくする。この膜間差圧△Ｐとしては（３）式を満足させる。
△Ｐ≦１×１０−４ＪＡ・ｄ／（Ｐｒ・ｒｆ２・Ａ）            （３）
ここで△Ｐの単位はｍｍＨｇ，ＪＡは気体Ａの流速（ｍｌ／ｍｉｎ），ｄは平膜の厚さ（ｃｍ），Ｐｒは空孔率（％）Ａは平膜の有効濾過面積（ｃｍ２）である。ｒｆは平膜の孔半径（平均）である。
【実施例１】
【００３７】
公知の方法（上出、真鍋、松井、坂本、梶田、高分子論文集、３４巻、205頁（１９７７）で酢酸セルロース（平均置換度２．４０，平均重合度２０５）の多孔膜の作製用溶液中に、交絡させたポリエステル不織布と再生セルロース不織布を０．６ｍ／分で浸漬させ、その後ミクロ相分離を起こさせ、複合体膜を作製した。この膜を0．１規定の苛性ソーダ水溶液（25℃）中に浸漬し、ケン化反応を行い再生セルロースの多孔性で多層構造膜を作製した。水の濾過速度法で決定した平均孔径は８０ｎｍ、空孔率８５％、不織布部分を除去した多孔膜部分の膜厚４００μｍの孔特性を持つ乾燥した膜を作製した。乾燥法はアセトン／水系の溶媒置換法であった。
【００３８】
図１に示す内筒を８角の星型に膜を折り込み、内筒の星の角部分の直径を８ｃｍにして有効膜面積を０．２０ｍ２とした内筒の長さは６０ｃｍであった。膜の両端を円筒状枠と共にウレタン樹脂で包埋した。ただし円筒の全体の形の維持のための枠（図１の７，７´と６）をアルミニウムの作製し、この枠の両端７，７´をウレタン樹脂内に同時に包埋された。この内筒を１０個をポリ塩化ビニールで作製した外筒（図２）１０個によって図３に示すパッキング３，５を用いて直列に連結する。外筒の連結部を締め付け金具によって固定する。外筒間のパッキングのためには耐熱性を持つＯリングを用い内筒間のパッキングには耐熱性を持つスポンジ状の素材（例、発泡状のポリウレタン）が適する。
【００３９】
気体Ａとして温度80℃における相対湿度８０％の気体を大気圧より0.2気圧高い圧力（絶対値としての圧力は1．2気圧）で加圧状態で内筒内を20リットル／分で流した。気体Ｂとして大気の温度15℃で相対湿度３０％でこの気体Ｂを外筒内を80リットル／分で流した圧力は０．０５気圧であった。装置の出口での気圧Ａは温度75℃で３０％となり湿度としては半分以下となった。したがって本装置の水分除去速度は３．５ｇ／分であった。
【産業上の利用可能性】
【００４０】
一般的な産業において乾燥工程を必要とする分野すべてに適用できる。乾燥に必要なエネルギーコストを本技術によって低下させることも可能である。しかも得られた気体の湿度が制御できるようになるので室内における住空間の快適性設計に利用できる。その他病院などでの感染源の隔離、動物実験施設、家庭のバスルームや乾燥機に設置される。
【図面の簡単な説明】
【００４１】
【図１】本発明の２重円筒形状を持つ一単位装置の内部を構成する内筒の外観図
【図２】外筒の断面図（上）と下部から観た本装置の概略図
【図３】本発明装置（単位）を２個連結した際の断面図
【符号の説明】
【００４２】
１：外筒：両末端につば状のリムを有する
２：２枚の不織布で複合化された平膜
３：複数の装置を連結する際の外筒間を密閉に連結するためのパッキング
４：外筒間を連結するための締め付け具
５：内筒間を連結する際に気体Ａと気体Ｂとの混合を防止するためのスポンジ状パッキング
６：内筒の円形状枠を支える支持棒
７，７´：円筒を形成する円形状枠
８：複合化平膜と外枠（６，７，７´）とを埋め込むための包理剤（ウレタン樹脂など）
９：気体Ｂの流路連結用の空間部
１０：外筒の出口部ある締め付け用のツバ状のリム
１０´：外筒の出口部にある締め付け用のツバで１０よりも内部のツバの幅が広い
１１：内筒の内部の気体Ａの流路
１２：気体Ａの流れの方向
１３：気体Ｂの流れの方向
１４：内側の再生セルロース膜と２枚の不織布で構成された複合体膜を抑える支持棒
【図２】
2012024679.tif 000003
【図１】
2012024679.tif 000004
【図３】
2012024679.tif 000005